(57)【要約】本発明は、木材ベースの製品を製造する方法に関し、上記方法は、ゲル化されていないデンプンを水性相中に含む接着剤組成物を木材ベースの１以上の材料片上に施与し、そして上記木材ベースの１以上の材料片を１以上の更なる材料片と接合することを含み、上記組成物が、アミン基またはアミド基を含む１以上のポリマー（Ｐ）を約０．１〜約５０重量％の量でさらに含む。【選択図】なし【特許請求の範囲】
【請求項１】
木材ベースの製品を製造する方法において、ゲル化されていないデンプンを水性相中に含む接着剤組成物を木材ベースの１以上の材料片上に施与し、そして上記木材ベースの１以上の材料片を１以上の更なる材料片と接合することを含み、上記組成物が、アミン基またはアミド基を含む１以上のポリマー（Ｐ）を約０．１〜約５０重量％の量でさらに含むところの方法。
【請求項２】
接着剤組成物中のデンプンの量が約１５〜約４０重量％である、請求項１記載の方法。
【請求項３】
接着剤組成物中の１以上のポリマー（Ｐ）の量が約２〜約２５重量％である、請求項１または２記載の方法。
【請求項４】
１以上のポリマー（Ｐ）が、ポリビニルアミン、ポリ（ビニルアルコール−コ−ビニルアミン）、ポリアリルアミン、ポリエチレンイミンおよびポリビニルホルムアミドの群に属する、請求項１〜３のいずれか１項記載の方法。
【請求項５】
ポリマー（Ｐ）がポリビニルアミンである、請求項１〜４のいずれか１項記載の方法。
【請求項６】
接着剤組成物が、アセトアセトキシ基を含む１以上のポリマー（Ｐ１）をさらに含む、請求項１〜５のいずれか１項記載の方法。
【請求項７】
接着剤組成物が、前記１以上のポリマー（Ｐ）とは異なる、１以上のエチレン性不飽和モノマーのポリマーまたはコポリマー（Ｐ２）をさらに含む、請求項１〜６のいずれか１項記載の方法。
【請求項８】
ポリマー（Ｐ２）がビニルエステルホモポリマーまたはビニルエステルコポリマーである、請求項７記載の方法。
【請求項９】
ポリマー（Ｐ２）が酢酸ビニルと１以上のアクリルモノマーとのコポリマーである、請求項７または８記載の方法。
【請求項１０】
木材ベースの複数の材料片を接着することを含み、上記木材ベースの複数の材料片がシートまたは薄板である、請求項１〜９のいずれか１項記載の方法。
【請求項１１】
木材ベースの複数の材料片を接着することを含み、上記木材ベースの複数の材料片が木材チップである、請求項１〜９のいずれか１項記載の方法。
【請求項１２】
木材ベースの製品が、積層床材、化粧張りされた床材、化粧張りされた家具材、壁パネル、屋根パネル、合板または積層梁である、請求項１〜１０のいずれか１項記載の方法。
【請求項１３】
木材ベースの製品が、チップボード、パーティクルボード、ファイバーボードまたは配向されたストランドボードである、請求項１〜９および１１のいずれか１項記載の方法。
【発明の詳細な説明】
【技術分野】
【０００１】
本発明は、木材ベースの製品を製造する方法に関する。
【背景技術】
【０００２】
フェノール−ホルムアルデヒド樹脂、メラミン−ホルムアルデヒド樹脂および尿素−ホルムアルデヒド樹脂などのホルムアルデヒドに基づく樹脂は、木材ベースの製品の製造におけるバインダーとして広く使用されている。そのような木材ベースの製品の例は、例えば家具において使用される合板、積層床材製品および化粧張りされた製品（veneered product）などの、互いに接着された層を含む複合製品である。更なる例は、木材の小片および／またはファイバーがバインダーと共にプレスされて板を形成しているところの、パーティクルボード、チップボードおよびファイバーボードなどの板製品である。
【０００３】
ホルムアルデヒドに基づく樹脂を硬化すると、木材ベースの製品の製造中に、また後に上記製品を使用する際にも、ホルムアルデヒドが放出され得る。屋内空気中へのホルムアルデヒドの放出は、健康上の理由から、長年来の大きな関心事である。
【０００４】
十分な接着強度および全体的な最終製品の品質を与えて、ホルムアルデヒドに基づく樹脂を含む従来の接着剤に代わるものとして適するものにするところの、ホルムアルデヒドを含まない木材用接着剤の要求が高まっている。
【０００５】
耐水性および接着強度は一般に、木材ベースの製品の品質を反映する重要な特性である。一般に、特定の最終製品のための確立された基準を満たすために要求される特定の品質パラメーターが存在する。例えば、パーティクルボードは、例えば内部結合、厚さの膨張および水の吸収の点においていくつかの基準を満たす必要がある。一方、積層床材製品は、例えば剥離およびファイバー引裂け（fiber tear）の点においていくつかの基準を満たす必要がある。
【０００６】
ホルムアルデヒドに基づく樹脂を含む接着剤組成物に代わるものとして、例えばポリビニルアセテートのポリマー分散物に基づく接着剤が利用できる。しかし、単板の層を互いに接着し、その構造物をプレスしてある形状にすることにより圧縮成形された製品を作るとき、それが金型から外されるときに、接着された構造物のいわゆる「スプリングバック（spring back）」を最小にすることが重要である。
【０００７】
また、圧縮成形された製品が、使用中、すなわち負荷をかけられたときに、その形状を実質的に保持することが重要である。この特性は、例えば家具製品に関して使用される、いわゆる「疲労試験」によって測定され得る。この試験では、圧縮成形された製品が、多数回の繰り返し負荷に付される。
【０００８】
木材用接着剤組成物におけるホルムアルデヒドに基づく樹脂に代わるものとして、デンプンに基づく接着剤が提案されている。Imamらの「架橋されたポリ（ビニルアルコール）および部分的にゲル化されたデンプンからの木材用接着剤：調製および特性（Wood Adhesive from Crosslinked Poly(vinyl alcohol) and Partially Gelatinized Starch: Preparation and Properties）」、Starch/Starke 51(1999) Nr. 6, S. 225-229は、デンプンおよびポリビニルアルコールを含む接着剤組成物を開示している。上記組成物はさらに、メラミン樹脂を含む。米国特許第2,051,025号、同第2,102,937号、同第3,487,033号および同第3,355,307号は、波形をつけられたボール紙を作るために使用される、デンプンに基づく接着剤を開示している。国際公開WO03/069061A1は、ボール紙製品の製造において使用される、デンプンに基づく接着剤を開示している。
【０００９】
デンプンに基づく接着剤組成物を使用して木材ベースの材料を接着する別の方法がなおも要求されている。
【発明の概要】
【発明が解決しようとする課題】
【００１０】
したがって、本発明は、優れた接着性を与える、デンプンに基づく接着剤組成物を使用することによる、木材ベースの材料を接着する方法を提供する。
【課題を解決するための手段】
【００１１】
本発明は、木材ベースの製品を製造する方法において、ゲル化されていないデンプンを含む水系接着剤組成物を木材ベースの１以上の材料片上に施与し、そして上記木材ベースの１以上の材料片を１以上の更なる材料、好ましくは木材ベースの材料、と接合することを含み、上記組成物が、アミン基またはアミド基を含む１以上のポリマー（Ｐ）を約０．１〜約５０重量％の量でさらに含むところの方法を提供する。
【発明を実施するための形態】
【００１２】
本明細書において、ゲル化されていないデンプンとは、水性相中で５０℃未満、適切には約４５℃未満、好ましくは約４０℃未満の温度に付されただけであり、したがってゲル化されていないようなデンプンを意味する。
【００１３】
上記方法において使用される接着剤組成物中のデンプンとポリマー（Ｐ）との重量比は、約１：２〜約２５：１、好ましくは約１：１〜約１５：１、最も好ましくは約３：１〜約８：１である。
【００１４】
上記方法で使用される接着剤組成物は、適切には約１０〜約５０重量％のデンプンを含み、好ましくは約１５〜約４５重量％、より好ましくは約２０〜約４０重量％、最も好ましくは約２５〜約３５重量％のデンプンを含む。
【００１５】
上記方法において使用される接着剤組成物は、適切には約１〜約４０重量％の上記１以上のポリマー（Ｐ）を含み、好ましくは約１．５〜約２５重量、最も好ましくは約２〜約１５重量％のポリマー（Ｐ）を含む。
【００１６】
上記方法において使用される接着剤組成物中の固形分含量は、適切には約２０〜約７０重量％であり、好ましくは約３５〜約６０重量％、最も好ましくは約４０〜約５０重量％である。
【００１７】
本明細書において、上記方法において使用される接着剤組成物の「固形分含量」は、上記接着剤組成物の水以外の部分を意味する。
【００１８】
上記方法において使用される接着剤組成物中の適するデンプンの例は、例えば馬鈴薯、とうもろこし、小麦、米、豆類などから作られる天然デンプンおよび加工デンプン、例えば、アセチル化減成（degraded）デンプン、アルキルコハク酸加工デンプン、酸化デンプン、ヒドロキシプロピル化デンプン、カチオンデンプン、アミロペクチンデンプン、高アミロースアセチル化デンプン、タピオカデンプン、天然馬鈴薯デンプン、天然トウモロコシデンプン、天然小麦デンプン、天然米デンプンおよび天然豆デンプンである。
【００１９】
上記方法において使用される接着剤組成物中の１以上のポリマー（Ｐ）は適切には、アミンまたはアミド基を含むモノマー単位を含む。適切には、１以上のポリマー（Ｐ）中の約５〜約１００％の、好ましくは約２５〜約１００％の、より好ましくは約５０〜約１００％の、さらにより好ましくは約９０〜約１００％のモノマー単位がアミンまたはアミド基を含む。最も好ましくは、１以上のポリマー（Ｐ）中のモノマー単位の全てがアミンまたはアミド基を含む。
【００２０】
上記１以上のポリマー（Ｐ）は適切には、１級アミン基またはアミド基を含む。上記１以上のポリマー（Ｐ）は好ましくは、ポリビニルアミン、ポリ（ビニルアルコール−コ−ビニルアミン）、ポリ（ビニルアルコール−コ−ビニルホルムアミド）、ポリアリルアミン、ポリエチレンイミン、ポリアミドアミンおよびポリビニルホルムアミドの１以上を含む。より好ましくは、上記１以上のポリマー（Ｐ）が、ポリビニルアミンおよびポリ（ビニルアルコール−コ−ビニルアミン）の１以上を含む。最も好ましくはポリマー（Ｐ）がポリビニルアミンである。
【００２１】
１実施態様では、上記１以上のポリマー（Ｐ）が適切には、ビニルポリマーの群に属する。そのような場合には、１以上のポリマー（Ｐ）が好ましくは、ポリビニルアミン、ポリ（ビニルアルコール−コ−ビニルアミン）、ポリ（ビニルアルコール−コ−ビニルホルムアミド）、ポリアリルアミンおよびポリビニルホルムアミドの１以上を含む。より好ましくは、１以上のビニルポリマー（Ｐ）が１級アミン基を含む。最も好ましくは、ビニルポリマー（Ｐ）がポリビニルアミンである。
【００２２】
１実施態様では、上記１以上のポリマー（Ｐ）が適切には、１級アミノ基またはペンダントアミド基を含む。１以上のポリマー（Ｐ）は好ましくは、ポリビニルアミン、ポリ（ビニルアルコール−コ−ビニルアミン）、ポリ（ビニルアルコール−コ−ビニルホルムアミド）、ポリアリルアミン、ポリエチレンイミンおよびポリビニルホルムアミドの１以上を含む。最も好ましくは、ポリマー（Ｐ）がポリビニルアミンまたはポリエチレンイミンである。
【００２３】
ポリビニルアミンは通常、ポリビニルホルムアミドをある程度加水分解することにより作られる。本明細書において「ポリビニルアミン」は、アミン基とホルムアミド基とのモル比が５：９５〜１００：０であるところのポリビニルアミンを意味する。アミン基とホルムアミド基とのモル比が５：９５未満であるならば、ポリマーはポリビニルホルムアミドとして定義される。ポリビニルアミン中のアミン基とホルムアミド基とのモル比は好ましくは、約１０：９０〜約１００：０、より好ましくは約５０：５０〜約１００：０、最も好ましくは約８０：２０〜約１００：０である。
【００２４】
ポリ（ビニルアルコール−コ−ビニルアミン）は通常、酢酸ビニルおよびビニルホルムアミドを共重合した後、加水分解してビニルアルコールおよびビニルアミン単位を有するコポリマーを得ることにより作られる。また、上記コポリマー中にホルムアミド基が残っていてもよく、また、アセテート基が残っていてもよい。ポリ（ビニルアルコール−コ−ビニルアミン）中のアミン基とホルムアミド基とのモル比は、５：９５〜１００：０である。アミン基とホルムアミド基との数比が５：９５未満であるならば、ポリマーはポリ（ビニルアルコール−コ−ビニルホルムアミド）として定義される。上記ポリ（ビニルアルコール−コ−ビニルアミン）またはポリ（ビニルアルコール−コ−ビニルアミド）中のヒドロキシル基とアセテート基とのモル比は、適切には約２５：７５〜１００：０、好ましくは約７５：２５〜１００：０である。上記ポリ（ビニルアルコール−コ−ビニルホルムアミン）またはポリ（ビニルアルコール−コ−ビニルホルムアミド）中のアミン基およびホルムアミド基とヒドロキシル基およびアセテート基とのモル比は、適切には約３：９７〜１００：０、好ましくは約１０：９０〜１００：０、最も好ましくは約２５：７５〜約１００：０である。
【００２５】
１以上のポリマー（Ｐ）は適切には、約１，０００〜約１，０００，０００ｇ／モルの重量平均分子量を有し、好ましくは約１０，０００〜約８００，０００ｇ／モル、より好ましくは約２０，０００〜約６００，０００ｇ／モル、最も好ましくは約５０，０００〜約５００，０００ｇ／モルの重量平均分子量を有する。
【００２６】
接着剤組成物の粘度（ブルックフィールド、１２ｒｐｍ、スピンドル４、２０℃）は適切には、１００，０００ｍＰａ・ｓ未満、好ましくは約１，０００〜約５０，０００ｍＰａ・ｓ、最も好ましくは約５，０００〜約２０，０００ｍＰａ・ｓである。
【００２７】
本発明方法において使用される接着剤組成物はまた、使用の直前に架橋剤と組み合わされ得る。適切な架橋剤は、アミノ基および／またはヒドロキシル基と反応性であるものである。架橋剤の例は、イソシアネート、アジピン酸を含むモノマーまたはポリマー、メラミンホルムアルデヒド樹脂、ウレアホルムアルデヒド樹脂、メラミン塩、アルデヒド、例えばグルタルアルデヒド、グリオキサール、およびポリマー状アルデヒド、例えばジアルデヒドデンプン、および錯化剤、例えばシルコニウム塩、である。それは、接着剤組成物の上記２成分のいずれかに添加され得る。接着剤組成物の１成分中の架橋剤の量は、使用されるならば、適切には約３０重量％まで、または約０．１〜約３０重量％である。
【００２８】
本発明方法において使用される接着剤組成物は適切には、アセトアセトキシ基を含む１以上のポリマー（Ｐ１）をさらに含む。１以上のポリマー（Ｐ）中のアセトアセトキシ基の含量は、適切には約０．０５〜約１５モル％、好ましくは約１〜約１０モル％である。１以上のポリマー（Ｐ１）は好ましくは、アセトアセチル化ポリビニルアルコ−ル（ＡＡＰＶＡ）を含む。
【００２９】
１以上のポリマー（Ｐ１）は、適切には約１，０００〜約５，０００，０００ｇ／モル、好ましくは約１０，０００〜約２，０００，０００ｇ／モルの重量平均分子量を有する。
【００３０】
デンプン、ポリマー（Ｐ）およびポリマー（Ｐ１）を含む、本発明方法において使用される接着剤組成物の１以上の成分はそれぞれ、添加剤、例えば粘度調整剤およびフィラー、例えばカオリン、小麦全粒粉、大豆ミール、くるみ殻ミール、または木材用接着剤組成物における使用に適することが知られている他の添加剤をさらに含み得る。
【００３１】
本発明方法において使用される接着剤組成物は、デンプンに基づく接着剤組成物を作るときに使用される１以上のポリマー（Ｐ）または（Ｐ１）の溶液に由来し得る無機または有機の塩をも含み得る。１以上のポリマー（Ｐ）および／または（Ｐ１）の一部分がイオン的に帯電されていてもよく、好ましくはカチオン的に帯電され得る。接着剤組成物中の上記塩の負の対イオンの量は、０〜約１０重量％、または約０．１〜約５重量％、または約０．２〜約１重量％であり得る。
【００３２】
本発明方法において使用される接着剤組成物はまた、上記１以上のポリマー（Ｐ）とは異なる、１以上のエチレン性不飽和モノマーのポリマーまたはコポリマー（Ｐ２）を含み得る。ポリマーまたはコポリマー（Ｐ２）は、適切には、アセトアセトキシ基を含まない。接着剤組成物中のポリマーまたはコポリマー（Ｐ２）の含量は、適切には約１〜約５０重量％、好ましくは約３〜約４０重量％、最も好ましくは約５〜約３０重量％である。
【００３３】
ポリマーまたはコポリマー（Ｐ２）の分散物は、デンプンおよび１以上のポリマー（Ｐ）と共に混合されて接着剤組成物を形成することの他に、接着剤組成物と組み合わせられる別個の成分として使用されて、本発明に従う接着組成物と１以上の不飽和モノマーのポリマーまたはコポリマー（Ｐ２）の分散物との組み合わせを形成することもできる。この組み合わせは次いで、本発明の方法において使用される。この組み合わせでは、接着剤組成物の量が、上記組み合わせの総重量に基づいて、適切には約２５〜約９９重量％、好ましくは約４０〜約９０重量％、最も好ましくは約５０〜約８５重量％である。ポリマーまたはコポリマー（Ｐ２）の分散物の量は、上記組み合わせの総重量に基づいて、適切には約１〜約７５重量％、好ましくは約１０〜約６０重量％、最も好ましくは約２０〜約５０重量％である。分散物中のポリマーまたはコポリマー（Ｐ２）の含量は、適切には約１０〜約９０重量％、好ましくは約２５〜約７５重量％である。
【００３４】
１以上のエチレン性不飽和モノマーの適するポリマーまたはコポリマーの例は、ビニルエステルホモポリマー、例えばポリビニルアセテート、ビニルエステルのコポリマー、例えばエチレン−酢酸ビニルコポリマー（ＥＶＡ）または酢酸ビニルと１以上のアクリルモノマー、例えばメチルメタクリレートまたはブチルアクリレート、とのコポリマー、スチレン−ブタジエンゴム（ＳＢＲ）およびポリアクリレートである。
【００３５】
一般に、上記に列挙された種類の、１以上のエチレン性不飽和モノマーのポリマーまたはコポリマーを、本発明方法において使用されるデンプンに基づく接着剤組成物中に、またはデンプンに基づく接着剤組成物と組み合わせて含めることは、接着特性、例えば化粧張りされた製品または積層製品のファイバー引裂け、を改善することができる。
【００３６】
１実施態様では、本発明方法は、上記接着剤組成物を木材ベースの材料片上に施与すること、施与された接着剤組成物を有する表面を別の木材ベースの材料片の表面と接触させて、それらの片の間の接着剤接合の形成によってそれらの片を接合することを含む。
【００３７】
本発明方法の１実施態様では、上記接着剤組成物が、施与の後に乾燥され、その後、水性組成物を添加することによって活性化される。
【００３８】
１実施態様では、積層製品を作るとき、本発明方法は、適切には、接着剤接合部が約０．１〜約５００ｇ／ｍ２の最初に施与された量を含むであろうように接着剤組成物を表面に施与することを含む。施与される量は、製造されるべき製品に依存する。圧縮成形されたベニヤの場合には、好ましくは約５０〜約２００ｇ／ｍ２であり、積層床材の場合には、好ましくは約１００〜約１６０ｇ／ｍ２であり、積層梁（laminated beams）の場合には、好ましくは約１８０〜約５００ｇ／ｍ２である。適する上限はまた、溶液が施与されるところの木材ベースの材料の種類に依存する。接着剤組成物は、互いに接合されるべき表面の一方または両方に施与され得る。両方の表面に施与されるならば、各表面に施与される量の合計が、特定された接着剤接合全体のための好ましい量に対応するであろう。
【００３９】
圧縮成形されたベニヤを作るとき、本発明方法は適切には、２より多くの、好ましくは２〜１５の木材ベースの材料の接合を含む。
【００４０】
本明細書において、木材ベースの材料は、無垢の木材（solid wood）のほかに、木製材料、例えばファイバーボード、チップボードおよびパーティクルボードの材料、をも包含する。互いに接合されるべき表面は、同じまたは異なる種類の木材ベースの材料であり得る。
【００４１】
木材ベースの材料は、任意の種類および形のものであり得、例えばチップ、ファイバー、シート、薄板、単板、小片などであり得る。
【００４２】
１実施態様では、本発明方法は、木材ベースの複数の材料片を接着することを含み、上記木材ベースの複数の材料片が木材チップである。ここで、本明細書において、「木材チップ」は、小片、削りくず、薄片、のこくず片および同様の細かく分割された木材ベースの材料を包含する。この場合には、木材ベースの製品が、チップボード、パーティクルボード、ファイバーボードまたは配向されたストランドボードなどの複合製品である。
【００４３】
使用され得る木材チップの水分量は、適切には約０〜約２０重量％、好ましくは約１〜約１０重量％、より好ましくは約１．５〜約５重量％である。
【００４４】
本発明方法において使用される木材チップと接着剤組成物との重量比は、乾燥重量で計算して、適切には約１００：１〜約１：１、好ましくは約５０：１〜約２：１、より好ましくは約３０：１〜約２．５：１、最も好ましくは約１５：１〜約３：１である。
【００４５】
本発明方法において使用される木材チップおよび接着剤組成物の混合物のプレスの始めにおける水分量は、適切には約３〜約２５重量％、好ましくは約５〜約２０重量％、より好ましくは約６〜約１８重量％、最も好ましくは約７〜約１５重量％である。
【００４６】
接着剤組成物の施与の後、好ましくはプレスが行われる。プレスは適切には、高められた温度で行われる。プレス温度は、製造されることが意図される木材ベースの製品に依存するが、適切には、約０〜約２５０℃、好ましくは約７０〜約２００℃であり得る。
【００４７】
積層製品または化粧張りされた製品の場合には、プレス温度は、架橋剤が接着剤組成物に添加されていないとき、適切には約０℃〜約２００℃、好ましくは約２０〜約１５０℃、さらにより好ましくは約５０〜約１３０℃、最も好ましくは約７０〜約１３０℃である。架橋剤が接着剤組成物に添加されているときには、プレス温度は、架橋剤の効率に依存して、場合によっては低められ得る。
【００４８】
パーティクルボード、チップボードおよびファイバーボード製品の場合には、プレス温度は、好ましくは約１００〜約２２５℃、最も好ましくは約１５０〜約２００℃である。積層製品、例えば合板、積層床製品または化粧張りされた床製品、の場合には、プレス温度は好ましくは約７０〜約１７５℃、最も好ましくは約９０〜約１６０℃である。
【００４９】
プレス時間とプレス温度とは、プレス温度が低いほど一般的により長いプレス時間を必要とするように関連する。製造されるべき木材ベースの製品も、適するプレス温度およびプレス時間を決定する。プレス時間は適切には少なくとも１０秒であり、また適切には約１０秒〜約６０分、好ましくは少なくとも約３０秒であり、また好ましくは約３０秒〜約３０分、最も好ましくは少なくとも約１分であり、また好ましくは約１〜約１５分である。
【００５０】
１実施態様では、木材ベースの材料がシートまたは薄板である。この場合には、木材ベースの製品が適切には、積層床材、化粧張りされた床材、化粧張りされた家具材、壁パネル、屋根パネル、合板または積層梁である。
【００５１】
本発明の木材ベースの製品は、適切には、積層材または化粧張りされた材、例えば積層床材、化粧張りされた床材、化粧張りされた家具材、合板、壁パネル、屋根パネル、積層梁、または複合製品、例えばパーティクルボード、ファイバーボード、チップボードまたは配向されたストランドボード、である。好ましくは、合板、化粧張りされた家具材、化粧張りされた床材、積層床材またはパーティクルボードである。
【００５２】
本発明を下記の非制限的実施例によってさらに説明する。部および％は、特に断らない限り、それぞれ、重量部および重量％である。
【実施例１】
【００５３】
デンプンに基づく接着剤を、約７．５重量％のポリビニルアミン（Lupamin（商品名）9095、BASF製）の水性溶液６５．５ｇ、５．７ｇの水および３２．４ｇのコーンスターチ（C*Gum NC 03432、Cerestar製、１０％水分量）を室温（２５℃）で混合することにより作った。ポリビニルアミン中のアミン基とホルムアミド基との数比は、９０：１０より大きかった。ポリビニルアミンの重量平均分子量は340,000ｇ／モルであった。組成物の粘度は２０℃で１２，０００ｍＰａ・ｓであると測定された（ブルックフィールド、１２ｒｐｍ、スピンドル４）。
【実施例２】
【００５４】
デンプンに基づく接着剤を、実施例１に従う接着剤組成物７５重量部を５０重量％のポリマー含量を有するアクリレート／ＰｖＡｃ分散物２５重量部と混合することにより作った。
【実施例３】
【００５５】
化粧張りされた製品を、１５ｘ１５ｃｍのパーティクルボードの一方の側に０．６ｍｍのブナノキの表面単板を接着することにより製造した。上記ボードに、実施例１および２に従う接着剤組成物３．７ｇを施与し、上記単板がボード上にそれぞれ９０℃および１３０℃で１分間、直接プレスされた。ファイバー引裂け（のみ（chisel））が試験された。
【００５６】
【表１】
2010513087.tif 000002
【００５７】
上記試験が繰り返されたが、それぞれ９０℃で１０分のプレス時間および１３０℃で５分のプレス時間を使用した。結果を表２に示す。
【００５８】
2010513087.tif 000003
【実施例４】
【００５９】
２つの製品を、それぞれ実施例１および２に従う接着剤組成物を使用して互いに接着されたブナノキの１３枚の単板から、１２０℃で８分間の圧縮成形と組み合わせて作った。両方の製品に関して、スプリングバックが決定された。両方の製品に関して、スプリングバックは非常に低かった。
【実施例５】
【００６０】
パーティクルボードが、１．７重量％の水分量を有する木材チップ８６４ｇを２１６ｇの接着剤組成物と混合することにより製造された。上記接着剤組成物は、約７．５重量％のポリビニルアミン（Lupamin（商品名）9095、BASF製）の水性溶液１３１ｇ、コーンスターチ（C*Gum NC 03432、Cerestar製、１０％水分量）７５ｇおよび水１０ｇを室温で混合することにより作られた。上記混合は、室温（２２℃）で５分間行われた。チップ混合物が、３０ｘ３０ｃｍのシートに成形され、１８９℃で３分間プレスされて１６ｍｍ厚さのボードにされた。圧力の順序は、１５０ｋｇ／ｃｍ２で３０秒間、４０ｋｇ／ｃｍ２で２分間および２ｋｇ／ｃｍ２で最後の３０秒間であった。２つの金属ブロック上に５ｘ５ｃｍのボード片を接着し、それらを引き剥がすことにより引張強度（内部結合、ＩＢ）を測定した。厚さの膨張（ＴＳＷ）および水の吸収（ＡＢＳ）も測定された。厚さの膨張は、５ｘ５ｃｍ片が水中に浸漬された後（２０℃、２４時間）の膨張の程度を決定することにより測定された。水の吸収は、５ｘ５ｃｍ片が水中に浸漬された後（２０℃、２４時間）の重量の増加を決定することにより測定された。ＩＢ値は６９０ｋＰａであり、ＴＳＷは５３％であり、ＡＢＳ（２４時間）は１２１％であった。
【国際調査報告】
2010513087.tif 000004
2010513087.tif 000005
2010513087.tif 000006